(57)【要約】【課題】本発明は、有機溶剤中でも温度変化に対して安定に色変化する温度検知材料を提供することを目的とする。【解決手段】  上記目的を達成するために、本発明に係る温度検知材料は、ロイコ染料、顕色剤及び消色剤を含む示温材料と、前記示温材料を内包する樹脂被膜とを含み、前記樹脂被膜はシリコーン樹脂又はエポキシ樹脂であることを特徴とする。【選択図】図１
2020008384.tif 000002
【特許請求の範囲】
【請求項１】
ロイコ染料、顕色剤及び消色剤を含む示温材料と、前記示温材料を内包する樹脂被膜と、を含み、
前記樹脂被膜は、シリコーン樹脂又はエポキシ樹脂を含むことを特徴とする温度検知材料。
【請求項２】
請求項１に記載の温度検知材料であって、
前記樹脂被膜の内側に樹脂を含み、前記示温材料は前記樹脂中に分散していることを特徴とする温度検知材料。
【請求項３】
請求項１又は２に記載の温度検知材料であって、
前記温度検知材料の粒子径（中位径）は０．１μｍ以上２μｍ以下であることを特徴とする温度検知材料。
【請求項４】
請求項１乃至３のいずれか一項に記載の温度検知材料であって、
前記樹脂被膜は、光硬化性のシリコーン樹脂から構成されることを特徴とする温度検知材料。
【請求項５】
請求項１乃至４のいずれか一項に記載の温度検知材料と、溶媒と、バインダ樹脂と、を含むことを特徴とする温度検知インク。
【請求項６】
請求項５に記載の温度検知インクであって、
前記溶媒は、エタノール、水、又はこれらの混合物であることを特徴とする温度検知インク。
【発明の詳細な説明】
【技術分野】
【０００１】
本発明は、温度検知対象の温度の確認等を行うための温度検知材料およびそれを用いたインクに関する。
【背景技術】
【０００２】
生鮮食品、冷凍食品や、ワクチン、バイオ医薬品等の低温保存医薬品は、生産、輸送、消費の流通過程の中で、途切れることなく低温に保つコールドチェーンが必要である。実際には、流通時の温度を絶えず測定・記録するため、通常、運送コンテナには時間と温度を連続的に記録可能なデータロガーを搭載した場合が多く、製品にダメージがあればその責任の所在を明らかにすることが可能である。
【０００３】
製品個別の品質を管理する場合は、データロガーではなく、ラベルやシール型の温度インジケータを利用する方法がある。温度インジケータはデータロガーほどの記録精度はないものの、製品個別に貼付け可能であり、あらかじめ設定された温度を上回るか、下回るかした場合に表面が染色されるため、温度環境の変化を知ることが可能である。温度インジケータには、温度検知材料が用いられている。
【０００４】
温度検知材料を用いて個別製品に文字、記号、ＱＲコード（登録商標）、バーコードのようなマーキングをするためには、グラビア印刷、スクリーン印刷、ディスペンサ、インクジェットプリンタ等の装置を用いた方法を用いることが可能である。この際、温度検知材料と溶剤およびバインダ樹脂を主成分とするインクを作製してマーキングに用いる。
【０００５】
温度検知材料そのものは、有機溶剤に対する耐性が弱いために有機溶剤に接触すると変色したり、本来の温度変化による色変化が阻害される。また。プロトンを脱離しうるバインダ樹脂との混合物においても同様の影響がおきることがある。そのため、温度検知材料をマイクロカプセルで内包することが検討されている。
【０００６】
特許文献１及び２には、電子供与性呈色性有機化合物、電子受容性化合物、電子供与性呈色性有機化合物と電子受容性化合物による電子授受反応を生起させる反応媒体である化合物からなる可逆変色性組成物を内包したマイクロカプセル顔料が開示されている。マイクロカプセルの壁膜材料としては、ウレタン系、メラミン系材料を用いることが開示されている。
【先行技術文献】
【特許文献】
【０００７】
【特許文献１】特開２００５−３２０４８５号公報
【特許文献２】特開２００６−０５７０３１号公報
【発明の概要】
【発明が解決しようとする課題】
【０００８】
温度検知材料を、溶剤やバインダ樹脂と混合し、インク化して使用する場合、特許文献１及び２で開示された温度検知材料は、有機溶剤に耐性がないため、インクの溶剤として有機溶剤を用いることができない。
【０００９】
そこで、本発明は、有機溶剤中でも温度変化に対して安定に色変化する温度検知材料を提供することを目的とする。
【課題を解決するための手段】
【００１０】
上記目的を達成するために、本発明に係る温度検知材料は、ロイコ染料、顕色剤及び消色剤を含む示温材料と、前記示温材料を内包する樹脂被膜とを含み、前記樹脂被膜はシリコーン樹脂又はエポキシ樹脂であることを特徴とする。
【発明の効果】
【００１１】
本発明によれば、有機溶剤中でも温度変化に対して安定に色変化する温度検知材料を提供することができる。
【図面の簡単な説明】
【００１２】
【図１】実施形態に係る温度検知材料の模式的に示す断面図である。
【図２】実施形態に係る温度検知材料の模式的に示す断面図である。
【図３】示温材料Ａに係る色濃度変化を示す図である。
【図４】示温材料Ｂに係る色濃度変化を示す図である。
【図５】実施形態に係る温度検知材料の製造方法を示す図である。
【図６】実施形態に係る温度検知材料の製造方法を示す図である。
【図７】実施例１の温度検知材料を用いた印字物の温度による色変化を示す図である。
【図８】実施例２の温度検知材料を用いた印字物の温度による色変化を示す図である。
【発明を実施するための形態】
【００１３】
以下、本発明を実施するための形態（以下「実施形態」という）について、適宜図面を参照しながら詳細に説明する。なお、各図において、共通する部分には同一の符号を付し重複した説明を省略する。
【００１４】
＜温度検知材料＞
実施形態に係る温度検知材料について、図１及び図２を用いて説明する。温度検知材料は、示温材料と、示温材料を内包する樹脂被膜４とを含む。示温材料は、ロイコ染料１、顕色剤２、消色剤３を含む。図２に示すように、一実施形態に係る温度検知材料は、樹脂被膜の内側に樹脂が存在し、示温材料が樹脂中に分散している構造であってもよい。
【００１５】
（示温材料）
示温材料は、温度変化（昇温／降温）により色濃度が可逆的に変化する材料であり、電子供与性化合物であるロイコ染料１、電子受容性化合物である顕色剤２、および変色の温度範囲を制御するための消色剤３を含む。
【００１６】
示温材料の色変化を示温材料Ａ、Ｂを例に図３、４を用いて説明する。
【００１７】
図３は、一実施形態に係る示温材料Ａの色濃度変化を示す図である。図３において、縦軸は色濃度、横軸は温度であり、Ｔａは顕色開始温度、Ｔｄは消色開始温度である。図３に示すように、示温材料Ａは色濃度変化にヒステリシス特性を有する。示温材料Ａは、融解させた後に急冷することにより、結晶化させずに非晶状態のまま凝固させた材料である。
【００１８】
消色剤に結晶化しにくい材料を用いると、示温材料Ａの消色開始温度Ｔｄ以上の溶融状態であるＰから顕色開始温度Ｔａ以下に急冷させた際、消色剤が顕色剤を取りこんだまま非晶状態を形成して消色状態を保持する。この状態から、昇温過程で、顕色開始温度Ｔａ以上に温度を上げると、消色剤が結晶化して顕色する。したがって、示温材料Ａを含む温度検知材料を用いれば、顕色開始温度Ｔａ未満で温度管理するときに、管理範囲を逸脱し、Ｔａ以上の温度に達したか否かを検知することができる。
【００１９】
図４は、一実施形態に係る示温材料Ｂの色濃度変化を示す図である。図４において縦軸は色濃度、横軸は温度であり、Ｔａは顕色開始温度、Ｔｄは消色開始温度である。図４示すように、示温材料Ｂは色濃度変化にヒステリシス特性を有する。示温材料Ｂは、融解させた後に冷却すると過冷却状態の液体となる材料である。
【００２０】
示温材料Ｂは消色温度Ｔｄ以上の溶融状態であるＰの状態から温度が低下していくと、顕色温度Ｔａまでは消色状態を維持している。顕色温度Ｔａ以下になると、消色剤が凝固点以下で結晶状態になり、ロイコ染料と顕色剤と分離されることで、ロイコ染料と顕色剤が結合し顕色する。したがって、示温材Ｂを含む温度検知材料を用いれば、顕色開始温度Ｔａより高い温度に温度管理するときに、管理範囲を逸脱し、Ｔａ以下の温度に達したか否かを検知することができる。
【００２１】
（ロイコ染料）
ロイコ染料は、電子供与性化合物であって、従来、感圧複写紙用の染料や、感熱記録紙用染料として公知のものを利用できる。例えば、トリフェニルメタンフタリド系、フルオラン系、フェノチアジン系、インドリルフタリド系、ロイコオーラミン系、スピロピラン系、ローダミンラクタム系、トリフェニルメタン系、トリアゼン系、スピロフタランキサンテン系、ナフトラクタム系、アゾメチン系等が挙げられる。ロイコ染料の具体例としては、９−（Ｎ−エチル−Ｎ−イソペンチルアミノ）スピロ［ベンゾ［ａ］キサンテン−１２，３’−フタリド］、２−メチル−６−（Ｎｐ−トリル−Ｎ−エチルアミノ）−フルオラン６−（ジエチルアミノ）−２−［（３−トリフルオロメチル）アニリノ］キサンテン−９−スピロ−３’−フタリド、３，３−ビス（ｐ−ジエチルアミノフェニル）−６−ジメチルアミノフタリド、２’−アニリノ−６’−（ジブチルアミノ）−３’−メチルスピロ［フタリド−３，９’−キサンテン］、３−（４−ジエチルアミノ−２−メチルフェニル）−３−（１−エチル−２−メチルインドール−３−イル）−４−アザフタリド、１−エチル−８−［Ｎ−エチル−Ｎ−（４−メチルフェニル）アミノ］−２，２，４−トリメチル−１，２−ジヒドロスピロ［１１Ｈ−クロメノ［２，３−ｇ］キノリン−１１，３’−フタリド］が挙げられる。
【００２２】
個々に挙げた２種以上のロイコ染料を組合せて用いてもよい。
【００２３】
（顕色剤）
顕色剤は、電子供与性のロイコ染料と接触することで、ロイコ染料の構造を変化させて呈色させるものである。顕色剤としては、感熱記録紙や感圧複写紙等に用いられる顕色剤として公知のものを利用できる。このような顕色剤の具体例としては、４−ヒドロキシ安息香酸ベンジル、２，２′−ビフェノール、１，１−ビス（３−シクロヘキシル−４−ヒドロキシフェニル）シクロヘキサン、２，２−ビス（３−シクロヘキシル−４−ヒドロキシフェニル）プロパン、ビスフェノールＡ、ビスフェノールＦ、ビス（４−ヒドロキシフェニル）スルフィド、パラオキシ安息香酸エステル、没食子酸エステル等のフェノール類等を挙げることができる。顕色剤は、これらに限定されるものではなく、電子受容体でありロイコ染料を変色させることができる化合物であればよい。また、カルボン酸誘導体の金属塩、サリチル酸およびサリチル酸金属塩、スルホン酸類、スルホン酸塩類、リン酸類、リン酸金属塩類、酸性リン酸エステル類、酸性リン酸エステル金属塩類、亜リン酸類、亜リン酸金属塩類等を用いてもよい。特に、ロイコ染料や後述する消色剤に対する相溶性が高いものが好ましく、４−ヒドロキシ安息香酸ベンジル、２，２′−ビスフェノール、ビスフェノールＡ、没食子酸エステル類等の有機系顕色剤が好ましい。
【００２４】
示温材料は、これらの顕色剤を１種、または、２種類以上組合せてもよい。顕色剤を組合せることによりロイコ染料の呈色時の色濃度を調整可能である。本顕色剤の使用量は所望される色濃度に応じて選択する。例えば、通常前記したロイコ色素１重量部に対して、０．１〜１００重量部程度の範囲内で選択すればよい。
【００２５】
（消色剤）
消色剤は、ロイコ染料と顕色剤との結合を解離させることが可能な化合物であり、ロイコ染料と顕色剤との呈色温度を制御できる化合物である。一般的に、ロイコ染料が呈色した状態の温度では、消色剤が相分離した状態で固化している。また、ロイコ染料が消色状態となる温度では、消色剤は融解しており、ロイコ染料と顕色剤との結合を解離させる機能が発揮された状態である。そのため、消色剤の状態変化温度が示温材料の温度制御に対して重要になる。
【００２６】
消色剤の材料としては、ロイコ染料と顕色剤との結合を解離させることが可能である材料を幅広く用いることができる。極性が低くロイコ染料に対して顕色性を示さず、ロイコ染料と顕色剤を溶解させる程度に極性が高ければ、様々な材料が消色剤になり得る。代表的には、ヒドロキシ化合物、エステル化合物、ペルオキシ化合物、カルボニル化合物、芳香族化合物、脂肪族化合物、ハロゲン化合物、アミノ化合物、イミノ化合物、Ｎ−オキシド化合物、ヒドロキシアミン化合物、ニトロ化合物、アゾ化合物、ジアゾ化合物、アジ化合物、エーテル化合物、油脂化合物、糖化合物、ペプチド化合物、核酸化合物、アルカロイド化合物、ステロイド化合物など、多様な有機化合物を用いることができる。具体的には、トリカプリン、ミリスチン酸イソプロピル、酢酸  ｍ−トリル、セバシン酸ジエチル、アジピン酸ジメチル、１、４−ジアセトキシブタン、デカン酸デシル、フェニルマロン酸ジエチル、フタル酸ジイソブチル、クエン酸トリエチル、フタル酸ベンジルブチル、ブチルフタリルブチルグリコラート、Ｎ−メチルアントラニル酸メチル、アントラニル酸エチル、サリチル酸２−ヒドロキシエチル、ニコチン酸メチル、４−アミノ安息香酸ブチル、ｐ−トルイル酸メチル、４−ニトロ安息香酸エチル、フェニル酢酸２−フェニルエチル、けい皮酸ベンジル、アセト酢酸メチル、酢酸ゲラニル、こはく酸ジメチル、セバシン酸ジメチル、オキサル酢酸ジエチル、モノオレイン、パルミチン酸ブチル、ステアリン酸エチル、パルミチン酸メチル、ステアリン酸メチル、酢酸リナリル、フタル酸ジ−ｎ−オクチル、安息香酸ベンジル、ジエチレングリコールジベンゾアート、ｐ−アニス酸メチル、酢酸  ｍ−トリル、けい皮酸シンナミル、プロピオン酸２−フェニルエチル、ステアリン酸ブチル、ミリスチン酸エチル、ミリスチン酸メチル、アントラニル酸メチル、酢酸ネリル、パルミチン酸イソプロピル、４−フルオロ安息香酸エチル、シクランデラート（異性体混合物）、ブトピロノキシル、２−ブロモプロピオン酸エチル、トリカプリリン、レブリン酸エチル、パルミチン酸ヘキサデシル、酢酸  ｔｅｒｔ−ブチル、１、１−エタンジオールジアセタート、しゅう酸ジメチル、トリステアリン、アセチルサリチル酸メチル、ベンザルジアセタート、２−ベンゾイル安息香酸メチル、２、３−ジブロモ酪酸エチル、２−フランカルボン酸エチル、アセトピルビン酸エチル、バニリン酸エチル、イタコン酸ジメチル、３−ブロモ安息香酸メチル、アジピン酸モノエチル、アジピン酸ジメチル、１、４−ジアセトキシブタン、ジエチレングリコールジアセタート、パルミチン酸エチル、テレフタル酸ジエチル、プロピオン酸フェニル、ステアリン酸フェニル、酢酸１−ナフチル、ベヘン酸メチル、アラキジン酸メチル、４−クロロ安息香酸メチル、ソルビン酸メチル、イソニコチン酸エチル、ドデカン二酸ジメチル、ヘプタデカン酸メチル、α−シアノけい皮酸エチル、Ｎ−フェニルグリシンエチル、イタコン酸ジエチル、ピコリン酸メチル、イソニコチン酸メチル、ＤＬ−マンデル酸メチル、３−アミノ安息香酸メチル、４−メチルサリチル酸メチル、ベンジリデンマロン酸ジエチル、ＤＬ−マンデル酸イソアミル、メタントリカル���ン酸トリエチル、ホルムアミノマロン酸ジエチル、１、２−ビス（クロロアセトキシ）エタン、ペンタデカン酸メチル、アラキジン酸エチル、６−ブロモヘキサン酸エチル、ピメリン酸モノエチル、乳酸ヘキサデシル、ベンジル酸エチル、メフェンピル−ジエチル、プロカイン、フタル酸ジシクロヘキシル、サリチル酸４−ｔｅｒｔ−ブチルフェニル、４−アミノ安息香酸イソブチル、４−ヒドロキシ安息香酸ブチル、トリパルミチン、１、２−ジアセトキシベンゼン、イソフタル酸ジメチル、フマル酸モノエチル、バニリン酸メチル、３−アミノ−２−チオフェンカルボン酸メチル、エトミデート、クロキントセット−メキシル、ベンジル酸メチル、フタル酸ジフェニル、安息香酸フェニル、４−アミノ安息香酸プロピル、エチレングリコールジベンゾアート、トリアセチン、ペンタフルオロプロピオン酸エチル、３−ニトロ安息香酸メチル、酢酸４−ニトロフェニル、３−ヒドロキシ−２−ナフトエ酸メチル、くえん酸トリメチル、３−ヒドロキシ安息香酸エチル、３−ヒドロキシ安息香酸メチル、トリメブチン、酢酸４−メトキシベンジル、ペンタエリトリトールテトラアセタート、４−ブロモ安息香酸メチル、１−ナフタレン酢酸エチル、５−ニトロ−２−フルアルデヒドジアセタート、４−アミノ安息香酸エチル、プロピルパラベン、１、２、４−トリアセトキシベンゼン、４−ニトロ安息香酸メチル、アセトアミドマロン酸ジエチル、バレタマートブロミド、安息香酸２−ナフチル、フマル酸ジメチル、アジフェニン塩酸塩、４−ヒドロキシ安息香酸ベンジル、４−ヒドロキシ安息香酸エチル、酪酸ビニル、ビタミンＫ４、４−ヨード安息香酸メチル、３、３−ジメチルアクリル酸メチル、没食子酸プロピル、１、４−ジアセトキシベンゼン、メソしゅう酸ジエチル、１、４−シクロヘキサンジカルボン酸ジメチル（ｃｉｓ−、ｔｒａｎｓ−混合物）、１、１、２−エタントリカルボン酸トリエチル、ヘキサフルオログルタル酸ジメチル、安息香酸アミル、３−ブロモ安息香酸エチル、５−ブロモ−２−クロロ安息香酸エチル、フタル酸ビス（２−エチルヘキシル）、アリルマロン酸ジエチル、ブロモマロン酸ジエチル、エトキシメチレンマロン酸ジエチル、エチルマロン酸ジエチル、フマル酸ジエチル、マレイン酸ジエチル、マロン酸ジエチル、フタル酸ジエチル、１、３−アセトンジカルボン酸ジメチル、フタル酸ジメチル、３−アミノ安息香酸エチル、安息香酸エチル、４−（ジメチルアミノ）安息香酸エチル、ニコチン酸エチル、フェニルプロピオル酸エチル、ピリジン−２−カルボン酸エチル、２−ピリジル酢酸エチル、３−ピリジル酢酸エチル、安息香酸メチル、フェニル酢酸エチル、４−ヒドロキシ安息香酸アミル、２、５−ジアセトキシトルエン、４−オキサゾールカルボン酸エチル、１、３、５−シクロヘキサントリカルボン酸トリメチル（ｃｉｓ−、ｔｒａｎｓ−混合物）、３−（クロロスルホニル）−２−チオフェンカルボン酸メチル、ペンタエリトリトールジステアラート、ラウリン酸ベンジル、アセチレンジカルボン酸ジエチル、メタクリル酸フェニル、酢酸ベンジル、グルタル酸ジメチル、２−オキソシクロヘキサンカルボン酸エチル、フェニルシアノ酢酸エチル、１−ピペラジンカルボ���酸エチル、ベンゾイルぎ酸メチル、フェニル酢酸メチル、酢酸フェニル、こはく酸ジエチル、トリブチリン、メチルマロン酸ジエチル、しゅう酸ジメチル、１、１−シクロプロパンジカルボン酸ジエチル、マロン酸ジベンジル、４−ｔｅｒｔ−ブチル安息香酸メチル、２−オキソシクロペンタンカルボン酸エチル、シクロヘキサンカルボン酸メチル、４−メトキシフェニル酢酸エチル、４−フルオロベンゾイル酢酸メチル、マレイン酸ジメチル、テレフタルアルデヒド酸メチル、４−ブロモ安息香酸エチル、２−ブロモ安息香酸メチル、２−ヨード安息香酸メチル、３−ヨード安息香酸エチル、３−フランカルボン酸エチル、フタル酸ジアリル、ブロモ酢酸ベンジル、ブロモマロン酸ジメチル、ｍ−トルイル酸メチル、１、３−アセトンジカルボン酸ジエチル、フェニルプロピオル酸メチル、酪酸１−ナフチル、ｏ−トルイル酸エチル、２−オキソシクロペンタンカルボン酸メチル、安息香酸イソブチル、３−フェニルプロピオン酸エチル、マロン酸ジ−ｔｅｒｔ−ブチル、セバシン酸ジブチル、アジピン酸ジエチル、テレフタル酸ジエチル、フタル酸ジプロピル、１、１−エタンジオールジアセタート、アジピン酸ジイソプロピル  、フマル酸ジイソプロピル、けい皮酸エチル、２−シアノ−３、３−ジフェニルアクリル酸２−エチルヘキシル、ネオペンチルグリコールジアクリラート、トリオレイン  、ベンゾイル酢酸エチル、ｐ−アニス酸エチル、スベリン酸ジエチル、ソルビタントリステアレート、ソルビタンモノステアレート、ステアリン酸アミド、モノステアリン酸グリセロール、ジステアリン酸グリセロール、３−（ｔｅｒｔ−ブトキシカルボニル）フェニルボロン酸、ラセカドトリル、４−［（６−アクリロイルオキシ）ヘキシルオキシ］−４′−シアノビフェニル、２−（ジメチルアミノ）ビニル３−ピリジルケトン、アクリル酸ステアリル、４−ブロモフェニル酢酸エチル、フタル酸ジベンジル、３、５−ジメトキシ安息香酸メチル、酢酸オイゲノール、３、３′−チオジプロピオン酸ジドデシル、酢酸バニリン、炭酸ジフェニル、オキサニル酸エチル、テレフタルアルデヒド酸メチル、４−ニトロフタル酸ジメチル、（４−ニトロベンゾイル）酢酸エチル、ニトロテレフタル酸ジメチル、２−メトキシ−５−（メチルスルホニル）安息香酸メチル、３−メチル−４−ニトロ安息香酸メチル、２、３−ナフタレンジカルボン酸ジメチル、アジピン酸ビス（２−エチルヘキシル）、４′−アセトキシアセトフェノン、ｔｒａｎｓ−３−ベンゾイルアクリル酸エチル、クマリン−３−カルボン酸エチル、ＢＡＰＴＡ  テトラエチルエステル、２、６−ジメトキシ安息香酸メチル、イミノジカルボン酸ジ−ｔｅｒｔ−ブチル、ｐ−ベンジルオキシ安息香酸ベンジル、３、４、５−トリメトキシ安息香酸メチル、３−アミノ−４−メトキシ安息香酸メチル、ジステアリン酸ジエチレングリコール、３、３′−チオジプロピオン酸ジテトラデシル、４−ニトロフェニル酢酸エチル、４−クロロ−３−ニトロ安息香酸メチル、１、４−ジプロピオニルオキシベンゼン、テレフタル酸ジメチル、４−ニトロけい皮酸エチル、５−ニトロイソフタル酸ジメチル、１、３、５−ベンゼントリカルボン酸トリエチル、Ｎ−（４−アミノ���ンゾイル）−Ｌ−グルタミン酸ジエチル、酢酸２−メチル−１−ナフチル、７−アセトキシ−４−メチルクマリン、４−アミノ−２−メトキシ安息香酸メチル、４、４′−ジアセトキシビフェニル、５−アミノイソフタル酸ジメチル、１、４−ジヒドロ−２、６−ジメチル−３、５−ピリジンジカルボン酸ジエチル、４、４′−ビフェニルジカルボン酸ジメチルなどのエステル化合物や、コレステロール、コレステリルブロミド、β−エストラジオール、メチルアンドロステンジオール、プレグネノロン、安息香酸コレステロール、酢酸コレステロール、リノール酸コレステロール、パルミチン酸コレステロール、ステアリン酸コレステロール、ｎ−オクタン酸コレステロール、オレイン酸コレステロール、３−クロロコレステン、ｔｒａｎｓ−けい皮酸コレステロール、デカン酸コレステロール、ヒドロけい皮酸コレステロール、ラウリン酸コレステロール、酪酸コレステロール、ぎ酸コレステロール、ヘプタン酸コレステロール、ヘキサン酸コレステロール、こはく酸水素コレステロール、ミリスチン酸コレステロール、プロピオン酸コレステロール、吉草酸コレステロール、フタル酸水素コレステロール、フェニル酢酸コレステロール、クロロぎ酸コレステロール、２、４−ジクロロ安息香酸コレステロール、ペラルゴン酸コレステロール、コレステロールノニルカルボナート、コレステロールヘプチルカルボナート、コレステロールオレイルカルボナート、コレステロールメチルカルボナート、コレステロールエチルカルボナート、コレステロールイソプロピルカルボナート、コレステロールブチルカルボナート、コレステロールイソブチルカルボナート、コレステロールアミルカルボナート、コレステロール  ｎ−オクチルカルボナート、コレステロールヘキシルカルボナート、アリルエストレノール、アルトレノゲスト、９（１０）−デヒドロナンドロロン、エストロン、エチニルエストラジオール、エストリオール、安息香酸エストラジオール、β−エストラジオール１７−シピオナート、１７−吉草酸β−エストラジオール、α−エストラジオール、１７−ヘプタン酸β−エストラジオール、ゲストリノン、メストラノール、２−メトキシ−β−エストラジオール、ナンドロロン、（−）−ノルゲストレル、キネストロール、トレンボロン、チボロン、スタノロン、アンドロステロン、アビラテロン、酢酸アビラテロン、デヒドロエピアンドロステロン、
デヒドロエピアンドロステロンアセタート、エチステロン、エピアンドロステロン、１７β−ヒドロキシ−１７−メチルアンドロスタ−１、４−ジエン−３−オン、メチルアンドロステンジオール、メチルテストステロン、Δ９（１１）−メチルテストステロン、１α−メチルアンドロスタン−１７β−オール−３−オン、１７α−メチルアンドロスタン−１７β−オール−３−オン、スタノゾロール、テストステロン、プロピオン酸テストステロン、アルトレノゲスト、１６−デヒドロプレグネノロンアセタート、酢酸１６、１７−エポキシプレグネノロン、１１α−ヒドロキシプロゲステロン、１７α−ヒドロキシプロゲステロンカプロアート、１７α−ヒドロキシプロゲステロン、酢酸プレグネノロン、１７α−ヒドロキシプロゲステロンアセタート、酢酸メゲストロール、酢酸メドロキシプロゲステロン、酢酸プレグネノロン、５β−プレグナン−３α、２０α−ジオール、ブデソニド、コルチコステロン、酢酸コルチゾン、コルチゾン、コルテキソロン、デオキシコルチコステロンアセタート、デフラザコート、酢酸ヒドロコルチゾン、ヒドロコルチゾン、１７−酪酸ヒドロコルチゾン、６α−メチルプレドニゾロン、プレドニゾロン、プレドニゾン、酢酸プレドニゾロン、デオキシコール酸ナトリウム、コール酸ナトリウム、コール酸メチル、ヒオデオキシコール酸メチル、β−コレスタノール、コレステロール−５α、６α−エポキシド、ジオスゲニン、エルゴステロール、β−シトステロール、スチグマステロール、β−シトステロールアセタートなどのステロイド化合物などが挙げられる。ロイコ染料および顕色剤との相溶性の観点から、これらの化合物を含むことが好ましい。勿論、これらの化合物に限定されるものではなく、ロイコ染料と顕色剤との結合を解離させることが可能である材料であれば何でもよい。
【００２７】
また、これらの消色剤を１種、または２種類以上組合せてもよい。消色剤を組合せることにより、変色温度は変色時間の調整が可能である。
【００２８】
示温材料は、ロイコ染料と顕色剤と消色剤を混合することにより製造することができる。示温材料の融点以上に加温することにより液体状態とした後、示温材料の凝固点以下に冷却することにより固化したものを粉砕したものを用いても良い。
【００２９】
（樹脂被膜）
マイクロカプセルに用いる樹脂被膜としては、紫外線で硬化する光硬化性や熱硬化性の樹脂を用いることが可能であり、耐水性、光透過性が高い材料としてシリコーン系樹脂、エポキシ系樹脂を用いることができる。耐熱性の観点では、特にシリコーン樹脂が好ましい。シリコーン系樹脂、エポキシ系樹脂として、具体的には、メチルシリコーン樹脂、メチルフェニルシリコーン樹脂、ビスフェノールＡ型エポキシ樹脂、ビスフェノールＦ型エポキシ樹脂、ノボラック型エポキシ樹脂、脂肪族型エポキシ樹脂を用いることができる。
【００３０】
インクに含まれる有機溶剤に対する耐性を高めるために、皮膜厚さは厚い方が好ましい。しかし厚さが増すと、マイクロカプセル中に含まれる温度検知材料の含有率が減少するために同一量のマイクロカプセルを含むインクで比較すると発色性が低下してしまう。そのため、樹脂皮膜の厚さとしては、マイクロカプセル直径の５〜３０％であることが好ましい。
【００３１】
さらに、形成した樹脂被膜の表面処理を行い、インクや塗料化する際の表面エネルギーを調整することで、マイクロカプセルの分散安定性を向上させる等、追加の処理をすることもできる。
【００３２】
印字用インクは、印字装置に適した粘度を有する必要があり、印字用インクに包含される温度検知剤量の濃度は、５〜２０重量％であることが好ましい。またバインダ樹脂の濃度は１〜３０重量％が好ましい。
【００３３】
マーキングをするためには、グラビア印刷、スクリーン印刷、ディスペンサ、インクジェットプリンタ等の装置を用いた方法を用いることが可能である。マーキングの方法により装置適合性、保存安定性等を考慮し、マイクロカプセルの直径を調整することが好ましい。
【００３４】
マイクロカプセル（温度検知材料）の粒子径の分布（粒度分布）は、例えばコールターカウンターにより測定することが可能であり、粒子径の指標としては、平均径、中位径、最頻径が用いられる。具体的には、マイクロカプセルの粒子径（中位径）は、０．１μｍ以上１００μｍ以下であることが好ましく、０．１μｍ以上１０μｍ以下であることがさらに好ましい。特にインクジェトプリンタを用いる場合には特に０．１μｍ以上２μｍ以下であることが好ましい。
【００３５】
（温度検知材料の製造方法）
図１や図２の構造に示したように、示温材料を小粒子化し、皮膜等で覆ったマイクロカプセル構造とすることにより、薬品や光、湿度等に対する耐環境性が向上し、保存安定性、変色特性の安定化等が可能となる。また、マイクロカプセル化により、インク、塗料などに調製した際に、ロイコ染料、顕色剤、消色剤が他の樹脂剤、添加剤等の化合物から受ける影響を抑制することが可能である。
【００３６】
マイクロカプセル化には、公知の各種手法を適用することが可能である。例えば、乳化重合法、懸濁重合法、コアセルベーション法、界面重合法、スプレードライング法等を挙げることができるが、これらに限定されるものではない。また、２種以上異なる方法を組合せてもよい。水系の反応溶媒を用いる場合には、ｐＨを７．０前後に調整することが好ましい。
【００３７】
温度検知材料の製造方法の一例を図５を用いて説明する。まず、ｐＨ７．０に調整した反応媒体５を用意する（図５（ａ））。つぎに、反応媒体を撹拌しながら、示温材料６を滴下することで、理反応媒体中に示温材料粒子（粒子形状の示温材料）７を形成させる（図５（ｂ））。この状態でさらに樹脂被膜を構成する樹脂組成物と界面活性剤の混合物８を滴下することにより、示温材料を樹脂で被覆する（図５（ｃ））。これを紫外線ランプや熱により樹脂被膜を硬化させることにより、温度検知材料１０を得ることができる（図５（ｄ））。
【００３８】
温度検知材料の他の製造方法を図６に示す。まず、ｐＨが調整された反応媒体５を用意する（図６（ａ））。反応媒体に、樹脂被膜を構成する樹脂組成物、示温材料、界面活性剤の混合物１１を滴下することで、示温材料を樹脂で被覆する（図６（ｂ））。これを紫外線ランプ等により樹脂を硬化させることにより温度検知材料１０を得ることができる。
【００３９】
＜インク・塗料化＞
上記温度検知材料と、溶媒と、バインダ樹脂と、を混合することにより、温度検知インク又は塗料を作製することができる。温度検知材料を、溶媒に分散させることにより、ペン、スタンプ、クレヨン、インクジェットなどのインクや印刷用の塗料に適用することが可能となる。溶媒としては、水以外にも揮発性のある有機溶媒を用いることができる。
【００４０】
有機溶媒としては、温度検知材料の分散性向上の観点から極性の高い有機溶媒を用いることが好ましい。極性の高い有機溶媒としては、例えば、水のほかに、グリセリン、メタノール、エタノール、プロパノールなどのアルコール類が最も好ましく、他には、アセトン、メチルエチルケトン、シクロヘキサノンなどのケトン類、酢酸エチル、酢酸メチル、プロピオン酸エチル、プロピオン酸メチルなどのエステル類、ジメチルエーテル、テトラヒドロフランなどのエーテル類等があげられる。
【００４１】
印字用インクとして一般的に用いられる、メチルエチルケトン、エタノールは、水に対する耐性が強いため、これらを使用することが特に好ましい。
【００４２】
また、バインダ樹脂としては、水溶媒に対してはポリビニルアルコール系樹脂、エタノール溶媒に対してはアクリル系樹脂、ポリアミド系樹脂、メチルエチルケトンに対してはアクリル系樹脂、ポリエステル系樹脂がそれぞれ好ましい。
【００４３】
印字用インクに包含される温度検知剤量の濃度は５〜２０重量％程度が好ましい。またバインダ樹脂の濃度は１〜３０重量％が好ましい。印字する際の粘度に応じて適宜調整可能である。
【００４４】
これらの温度検知インクは液体状態においても温度検知機能を有し、さらに被印字対象等に印字、筆記、押印等することにより溶媒が揮発することで、温度検知材料のみが印字物を構成する。
【００４５】
温度検知インクには、温度検知機能に影響しない程度であれば、有機溶媒や水などの溶液に添加物をさらに添加してもよい。
【００４６】
＜インクジェット用インク＞
実施例に係る温度検知インクは、インクジェットプリンタ用インクに適用することができる。インクジェットプリンタ用インクは、温度検知材料と、揮発性の有機溶媒と、樹脂と、を含む。
【００４７】
以下、帯電制御方式のインクジェットプリンタ用インクを例に説明する。帯電制御方式のインクジェットプリンタ用インクは、温度検知材料と、揮発性の有機溶媒と、樹脂と、導電剤と、を含む。インク溶液の抵抗が高い場合、帯電制御式インクジェットプリンタにおけるインクの吐出部において、インク粒子がまっすぐ飛ばず、曲がる傾向がある。そのため、インク溶液の抵抗は概ね２０００Ωｃｍ以下にする必要がある。
【００４８】
インクに含まれる樹脂、顔料、有機溶媒（特に、インクジェットプリンタ用インクの有機溶媒としてよく用いられる２−ブタノン、エタノール）は導電性が低いので、インク溶液の抵抗は５０００〜数万Ωｃｍ程度と大きい。抵抗が高いと、帯電制御式インクジェットプリンタでは所望の印字が困難となる。そこで、インク溶液の抵抗を下げるために、インクに導電剤を添加する必要がある。
【００４９】
導電剤としては、錯体を用いることが好ましい。導電剤は用いる溶剤に溶解することが必要で、色調に影響を与えないことも重要である。また導電剤は一般には塩構造のものが用いられる。これは分子内に電荷の偏りを有するので、高い導電性が発揮できるものと推定される。
【００５０】
以上のような観点で検討した結果、導電剤は塩構造で、陽イオンはテトラアルキルアンモニウムイオン構造が好適である。アルキル鎖は直鎖、分岐どちらでもよく、炭素数が大きいほど溶媒に対する溶解性は向上する。しかし炭素数が小さいほど、僅かの添加率で抵抗を下げることが可能となる。インクに使う際の現実的な炭素数は２〜８程度である。
【００５１】
陰イオンはヘキサフルオロフォスフェートイオン、テトラフルオロボレートイオン等が溶剤に対する溶解性が高い点で好ましい。
【００５２】
なお、過塩素酸イオンも溶解性は高いが、爆発性があるので、インクに用いるのは現実的ではない。それ以外に、塩素、臭素、ヨウ素イオンも挙げられるが、これらは鉄やステンレス等の金属に接触するとそれらを腐食させる傾向があるので好ましくない。
【００５３】
以上より、好ましい導電剤としては、テトラエチルアンモニウムヘキサフルオロフォスフェート、テトラプロピルアンモニウムヘキサフルオロフォスフェート、テトラブチルアンモニウムヘキサフルオロフォスフェート、テトラペンチルアンモニウムヘキサフルオロフォスフェート、テトラヘキシルアンモニウムヘキサフルオロフォスフェート、テトラオクチルアンモニウムヘキサフルオロフォスフェート、テトラエチルアンモニウムテトラフルオロボレート、テトラプロピルアンモニウムテトラフルオロボレート、テトラブチルアンモニウムテトラフルオロボレート、テトラペンチルアンモニウムテトラフルオロボレート、テトラヘキシルアンモニウムテトラフルオロボレート、テトラオクチルアンモニウムテトラフルオロボレート等が挙げられる。
【００５４】
次に、実施例および比較例を示しながら本発明を更に具体的に説明する。なお、本発明はこれらの実施例に限定されるものではない。
【実施例１】
【００５５】
＜マイクロカプセルの作製＞
ロイコ染料として２´−アニリノ−６´−（Ｎ−エチル−Ｎ−イソペンチルアミノ）−３´−メチルスピロ［フタリド−３，９´−［９Ｈ］キサンテン］（山田化学工業製Ｓ−２０５）、顕色剤として没食子酸オクチル、消色剤としてｐ−トルイル酸メチルとフェニル酢酸２−フェニルエチルを重量比９：１で混合したものを用いた。ロイコ染料：顕色剤：消色剤を３：３：１００（重量比率）で混合し、４０℃で攪拌して示温材料（ロイコ染料、顕色剤、消色剤の混合液）６を作製した。作製した示温材料は、室温（２５℃）では消色状態であるが、４℃以下に冷却することにより黒色に顕色する材料である。
【００５６】
界面活性剤（高分子カルボン酸系水系分散剤）、光硬化型シリコーン樹脂（信越化学：ＫＥＲ４０００−ＵＶ）を質量比１００：５で秤量し、マグネチックスターラを用いて４０℃、６００ｒｐｍで１０分間攪拌することによりシリコーン樹脂混合物を得た。
【００５７】
次にビーカに反応溶媒５として０．１ｍｏｌ／ｌリン酸緩衝液（ｐＨ  ７．０）を満たし（図５（ａ））、マグネチックスターラを用いて４０℃、６００ｒｐｍで攪拌しながら、示温材料６を一滴ずつたらした（図５（ｂ））。示温材料を構成する材料はすべて疎水性のために、反応溶媒液（水溶液）中では球状になろうとする。その結果、リン酸緩衝液中で示温材料は粒子球状となり、示温材料粒子７となる。この状態でさらシリコーン樹脂混合物８を一滴ずつ滴下した（図５（ｃ））。リン酸緩衝液中でシリコーン樹脂混合物８も球状になろうとするため、示温材料粒子がシリコーン樹脂に被覆され、シリコーン樹脂で被覆された示温材料粒子９となる。なお、示温材料、界面活性剤（高分子カルボン酸系水系分散剤）、光硬化型シリコーン樹脂は質量比で１０：１００：５となるように用いた。
【００５８】
シリコーン樹脂で被覆された示温材料粒子９を紫外線ランプ（高圧水銀ランプ）にて紫外線を照射することで光硬化型シリコーン樹脂を硬化させることで温度検知材料１０を作製した（図５（ｄ））。
【００５９】
作成した温度検知材料の粒子径（中位径）は、コールターカウンタ測定によると２．０μｍであった。また、シリコーン樹脂の厚さは、温度検知材料粒子径の２０％程度の厚さであった。
【００６０】
＜インクの作製＞
作製された温度検知材料を、バインダ樹脂および溶剤と混合し、インクジェットプリンタ用インクを作製した。バインダ樹脂としてアクリル系バインダ樹脂（Ｊ６８２  ｊｏｎｃｒｙｌ社製）を、溶剤としてエタノール系溶剤（ＡＰ７  日本エタノール販売（株））を用いた。インクジェットプリンタ用インクの温度検知材料、バインダ樹脂濃度はいずれも５重量％とした。
【００６１】
＜インクジェットプリンタによる印字＞
前述のインクを用いて、インクジェットプリンタにて印字の検討を行った。印字装置としてはＤＯＤ（Ｄｏｔ  Ｏｎ  Ｄｅｍａｎｄ）型装置を用い、印字基板としてはＰＥＴ（Ｐｏｌｙ  Ｅｔｈｙｌｅｎｅ  Ｔｅｒｅｐｈｔｈａｌａｔｅ）フィルムを用いた。
【００６２】
図７に実施例１のインクで印字した印字物の温度による色変化を示す。室温（２５℃）では消色しており印字は確認できないが、４℃に冷却することで顕色し、印字が確認できることが分かった。この結果より、エタノール系の溶剤中であっても、温度変化に対して安定に色変化する温度検知材料を得ることができることが分かった。
【実施例２】
【００６３】
導電剤である硝酸リチウムを５重量％となるようにインク加えたこと以外実施例１と同様にインクを作製した。印字装置としては帯電制御式インクジェットプリンタであるＣＩＪ（Ｃｏｎｔｉｎｕｏｕｓ  ｉｎｊｅｃｔｉｏｎ）型を用いて、実施例１と同様に印字基板に印字した。
【００６４】
図８に実施例２のインクの印字物の温度による色変化を示した。室温（２５℃）では温度検知材料が消色しており印字が確認できないが、４℃に冷却することにより温度検知材料が顕色し、印字を確認することができた。エタノール系の溶剤中であっても、温度変化に対して安定に色変化する温度検知材料を得ることができることが分かった。
【実施例３】
【００６５】
実施例３では、示温材料、シリコーン樹脂、界面活性剤を同時に混合する方法で温度検知材料を作製した。
【００６６】
ロイコ染料として２´−アニリノ−６´−（Ｎ−エチル−Ｎ−イソペンチルアミノ）−３´−メチルスピロ［フタリド−３，９´−［９Ｈ］キサンテン］（山田化学工業製Ｓ−２０５）、顕色剤として没食子酸オクチル、消色剤としてｐ−トルイル酸メチルとフェニル酢酸２−フェニルエチルを重量比９：１で混合したものを用いた。ロイコ染料：顕色剤：消色剤を３：３：１００の重量比で混合し、４０℃で攪拌して示温材料を作製した。
【００６７】
示温材料、界面活性剤（高分子カルボン酸系水系分散剤）、光硬化型シリコーン樹脂を、質量比で１０：１００：５となるように混合し、４０℃で攪拌することにより、示温材料、界面活性剤、シリコーン樹脂の混合物１１を準備した。混合物１１を反応溶媒５であるリン酸緩衝液（ｐＨ  ７．０）（図６（ａ））に滴下して（（図６（ｂ））、シリコーン樹脂で被覆された示温材料粒子１２の状態とし、紫外線を照射することにより、温度検知材料１０を作製した（図６（ｃ））。
【００６８】
作製した温度検知材料は、図２に示した構造を有し、シリコーン樹脂粒子内に温度検知材料が包含された構造となった。温度検知材料粒子の粒子径（中位径）は、コールターカウンタ測定によると１．９μｍであった。
【００６９】
この温度検知材料を用いて、実施例１と同様にインクを作製し、インクジェットプリンタで印字した。その結果、実施例１と同様に温度検知機能のある文字が印字できた。エタノール系の溶剤中であっても、温度変化に対して安定に色変化する温度検知材料を得ることができることが分かった。また、実施例１に比べて発色性がやや向上した。
【実施例４】
【００７０】
ロイコ染料として３，３−ビス（ｐ−ジメチルアミノフェニル）−６−ジメチルアミノフタリド（山田化学工業製ＣＶＬ）を２重量部、顕色剤として東京化成工業製没食子酸オクチルを２重量部、消色剤として東京化成工業製ビタミンＫ４を１００重量部で混合した混合物を準備した。この混合物を１８０℃で１時間加熱混合した後、急冷、固化したものを粉砕することにより、コア材料（示温材料）を得た。このコア材料は室温で消色状態であるが、２０℃に加熱することで発色（青色）となる材料である。
【００７１】
本コア材料０．５ｇ及び陰イオン性界面活性剤２．５ｇをリン酸緩衝液（ｐＨ  ７．０）２０ｃｃと混合し、オートクレーブ容器内にて、１４０℃、１時間加熱することで、リン酸緩衝液内にコア材料が均一に分散した分散液を作製した。
【００７２】
コア材料、界面活性剤（高分子カルボン酸系水系分散剤）、光硬化型シリコーン樹脂が質量比で１０：１００：５となるように、分散液と光硬化型シリコーン樹脂とを混合し、４０℃で攪拌した。
【００７３】
得られた混合物をリン酸緩衝液（ｐＨ  ７．０）（図６（ａ））に滴下し（図６（ｂ））、紫外線を照射することにより温度検知材料を作製した（図６（ｃ））。
【００７４】
作製した温度検知材料の粒子径（中位径）は、コールターカウンタ測定によると１．８μｍであった。また、シリコーン樹脂の厚さは、温度検知材料の粒子径の２０％程度の厚さであった。
【００７５】
この温度検知材料を用いて、実施例１と同様にインクを作製し、インクジェットプリンタにて印字した。印字した文字は、室温では無色であったが、５０℃に加熱することで青色に発色することが確認できた。エタノール系の溶剤中であっても、温度変化に対して安定に色変化する温度検知材料を得ることができることが分かった。
【実施例５】
【００７６】
消色剤としてビタミンＫ４と没食子酸プロピルを重量比１：１で混合したものを用いたこと以外実施例４と同様に示温材料、温度検知材料、インクを作製した。実施例５の示温材料は、室温で消色状態であるが、５０℃に加熱することで発色（青色）となる材料である。
【００７７】
作製したインクを実施例１と同様にインクジェットプリンタで印字した。印字した文字は室温では無色であったが、２５℃に加熱することが青色に顕色することが確認できた。エタノール系の溶剤中であっても、温度変化に対して安定に色変化する温度検知材料を得ることができることが分かった。
【実施例６】
【００７８】
光硬化性シリコーン樹脂の代わりに熱硬化性シリコーン樹脂を用い、９０℃で５時間加熱することでシリコーン樹脂を硬化させカプセル化したこと以外実施例１と同様の方法で温度検知材料、インクを作製し、インクジェットプリンタで印字した。
【００７９】
印字は、室温（２５℃）では消色しており確認できないが、４℃に冷却することで顕色することが確認できた。エタノール系の溶剤中であっても、温度変化に対して安定に色変化する温度検知材料を得ることができることが分かった。
【実施例７】
【００８０】
光硬化性シリコーン樹脂の代わりに熱硬化性エポキシ樹脂を用い、９０℃で５時間加熱することでエポキシ樹脂を硬化させ、カプセル化したこと以外実施例１と同様に、温度検知材料、インクを作製し、インクジェットプリンタで印字した。
【００８１】
印字は、室温（２５℃）では消色しており確認できないが、４℃に冷却することで顕色することが確認できた。エタノール系の溶剤中であっても、温度変化に対して安定に色変化する温度検知材料を得ることができることが分かった。
【００８２】
（比較例１）
実施例１と同様に示温材料を作製し、一般的な公知の方法（マイクロ／ナノ系カプセル・微粒子の応用展開：シーエムシー出版Ｐ．５９）を用いて示温材料が架橋メラミンで被覆された温度検知材料を作製した。
【００８３】
界面活性剤としてｐｏｌｙ（ｅｔｈｙｌｅｎｅ−ａｌｔ−ｍａｌｅｉｃ  ａｎｈｙｄｒｉｄｅ）を溶解した水溶液を４０℃に加熱し、６００ｒｐｍで攪拌した。本水溶液に実施例１で作成した示温材料を滴下して分散させ示温材料分散溶液を調製した。このとき、示温材料は４０℃に加熱しておいた。次にメラミン、ホルマリン水溶液を作製し、水酸化ナトリウムによりｐＨを適宜調整し、これを示温材料分散溶液に滴下し、示温材料粒子表面が架橋メラミンで被覆されたマイクロカプセルを作製した。
【００８４】
比較例１の温度検知材料を用いたこと以外は、実施例１と同様にインクを作製し、インクジェットプリンタにＰＥＴフィルムに印字した。
【００８５】
室温では印字は消色しており確認できなかった。また、室温から４℃以下に変化させても印字が顕色しないことが確認できた。溶剤に用いたエタノールに、温度検知材料が影響を受けて、温度検知機能が失われたためであると考えられる。
【００８６】
（比較例２）
メラミン系の樹脂の代わりにウレタン系の樹脂を用いたこと以外は、比較例１と同様に温度検知材料、インクを作製し、インクジェットプリンタでＰＥＴフィルムに印字した。
【００８７】
室温では印字は消色しており確認できなかった。また、室温から４℃以下に変化させても印字が顕色しないことが確認できた。溶剤に用いたエタノールに、温度検知材料が影響を受けて、温度検知機能が失われたためであると考えられる。
【符号の説明】
【００８８】
１…ロイコ染料
２…顕色剤
３…消色剤
４…被膜
５…反応溶媒
６…示温材料
７…示温材料粒子
８…樹脂組成物と界面活性剤の混合物（シリコーン樹脂混合物）
９…シリコーン樹脂で被覆された示温材料粒子
１０…温度検知材料
１１…樹脂組成物、示温材料、界面活性剤の混合物
１２…シリコーン樹脂で被覆された示温材料粒子
【図１】
2020008384.tif 000003
【図２】
2020008384.tif 000004
【図３】
2020008384.tif 000005
【図４】
2020008384.tif 000006
【図５】
2020008384.tif 000007
【図６】
2020008384.tif 000008
【図７】
2020008384.tif 000009
【図８】
2020008384.tif 000010